(57)【要約】      （修正有）【課題】高い結合潤滑剤比率で結合された潤滑剤トップコートを含んでいる磁気記録媒体を提供する。【解決手段】ペルフルオロポリエーテルホスフェートポリマーは約１０００〜約５０００の分子量をもって生成され、そして磁気記録媒体のトップコートに適用されて０．９を越す結合潤滑剤比率を達成する。【選択図】なし【特許請求の範囲】
【請求項１】
潤滑剤トップコートを含んでおり、前記潤滑剤トップコートがペルフルオロポリエーテルホスフェートポリマーを含有している、磁気記録媒体。
【請求項２】
潤滑剤トップコートが本質的にペルフルオロポリエーテルホスフェートポリマーからなる、請求項１の磁気記録媒体。
【請求項３】
非磁性基体; 
非磁性基体の上のアンダーレイヤー; 
アンダーレイヤーの上の磁気層; 
磁気層の上の保護オーバーコート; 及び
保護オーバーコートの上の潤滑剤トップコート
を含んでいる、請求項１の磁気記録媒体。
【請求項４】
保護オーバーコートがカーボンを含有している、請求項３の磁気記録媒体。
【請求項５】
ペルフルオロポリエーテルホスフェートポリマーが、式
【化１】
2008257852.tif 000005
（式中、ｍ及びｎの各々は０又は約１００までの整数である）
を有する直鎖ペルフルオロポリエーテルジオール化合物から誘導される、請求項１の磁気記録媒体。
【請求項６】
ペルフルオロポリエーテルホスフェートポリマーが、式
Ｆ（ＣＦ２ＣＦ２ＣＦ２Ｏ）ｎＣＦ２ＣＦ２ＣＨ２ＯＨ
（式中、ｎは約１５〜約１００の整数である）
を有するアルコールから誘導される、請求項１の磁気記録媒体。
【請求項７】
ペルフルオロポリエーテルホスフェートポリマーが、式
【化２】
2008257852.tif 000006
（式中、ＰＦＰＥはペルフルオロポリエーテルジオール化合物に由来し、そしてａ〜ｆは約０から約１０までの整数である）
を有する、請求項５の磁気記録媒体。
【請求項８】
潤滑剤トップコートが０．４より大きい結合潤滑剤比率を示す請求項１の磁気記録媒体。
【請求項９】
潤滑剤トップコートが０．９より大きい結合潤滑剤比率を示す請求項８の磁気記録媒体。
【請求項１０】
ペルフルオロポリエーテルホスフェートポリマーが約１０００〜５００００の分子量を有する、請求項１の磁気記録媒体。
【請求項１１】
非磁性基体の上に磁気層を形成し; そして
磁気層の上に潤滑剤トップコートを形成し、前記潤滑剤トップコートがペルフルオロポリエーテルホスフェートポリマーを含有している; 
ことを含んでいる、磁気記録媒体の製造方法。
【請求項１２】
さらに、
非磁性基体の上にアンダーレイヤーを形成し; 
アンダーレイヤーの上に磁気層を形成し; 
磁気層の上に保護オーバーコートを形成し; そして
保護オーバーコートの上に潤滑剤トップコートを形成する; 
ことを含んでいる、請求項１１の方法。
【請求項１３】
保護オーバーコートがカーボンを含んでいる、請求項１２の方法。
【請求項１４】
ペルフルオロポリエーテルホスフェートポリマーが、式
【化３】
2008257852.tif 000007
（式中、ｍ及びｎの各々は０又は約１００までの整数である）
を有する直鎖ペルフルオロポリエーテルジオール化合物から誘導される、請求項１１の方法。
【請求項１５】
ペルフルオロポリエーテルホスフェートポリマーが、式
Ｆ（ＣＦ２ＣＦ２ＣＦ２Ｏ）ｎＣＦ２ＣＦ２ＣＨ２ＯＨ
（式中、ｎは約１５〜約１００の整数である）
を有するアルコールから誘導される、請求項１１の方法。
【請求項１６】
ペルフルオロポリエーテルホスフェートポリマーが、式
【化４】
2008257852.tif 000008
（式中、ＰＦＰＥはペルフルオロポリエーテルジオール化合物に由来し、そしてａ〜ｆは約０から約１０までの整数である）
を有する、請求項１４の方法。
【請求項１７】
潤滑剤トップコートの結合潤滑剤比率を、ペルフルオロポリエーテルホスフェートポリマーの重合度を制御することによってコントロールすることを含んでいる、請求項１１の方法。
【請求項１８】
結合潤滑剤比率が０．４より大きい、請求項１７の方法。
【請求項１９】
結合潤滑剤比率が０．９より大きい、請求項１８の方法。
【請求項２０】
ペルフルオロポリエーテルホスフェートポリマーの分子量が約１０００〜約５０，０００である、請求項１７の方法。
【請求項２１】
非磁性基体の上に磁気層を有する複合体を形成し; そして複合体を潤滑剤と溶媒の溶液の中に浸漬させる; ことを含んでいる、請求項１１の方法。
【請求項２２】
更に、非磁性基体の上に非磁性アンダーレイヤーを形成すること; 及び、磁気層の上に保護オーバーコートを形成して複合体を形成すること; を含んでいる、請求項２２の方法。
【請求項２３】
保護オーバーコートがカーボンを含有している請求項２２の方法。
【請求項２４】
ペルフルオロポリエーテルホスフェートポリマー。
【請求項２５】
式
【化５】
2008257852.tif 000009
（式中、ＰＦＰＥはペルフルオロポリエーテルジオール化合物に由来し、そしてａ〜ｆは約０から約１０までの整数である）
を有する、請求項２４のペルフルオロポリエーテルホスフェートポリマー。
【請求項２６】
ＰＦＰＥが、式
【化６】
2008257852.tif 000010
（式中、ｍ及びｎの各々は０又は約１００までの整数である）
によって表される化合物に由来する、請求項２５のペルフルオロポリエーテルホスフェートポリマー。
【請求項２７】
約１０００〜約５０，０００の分子量を有する、請求項２６のペルフルオロポリエーテルホスフェートポリマー。
【請求項２８】
請求項２７の潤滑剤と有機溶媒を含有している溶液。
【請求項２９】
溶媒がペルフルオロヘキサンである、請求項２８の溶液。
【請求項３０】
ペルフルオロポリエーテルアルコール化合物をオキシ塩化燐と反応させることを含んでいる、ペルフルオロポリエーテルホスフェートポリマーの製造方法。
【請求項３１】
請求項３０の方法によって製造されたペルフルオロポリエーテルホスフェートポリマー。
【発明の詳細な説明】
【技術分野】
【０００１】
本発明は磁気記録媒体、特に、回転可能な磁気記録媒体、たとえば、薄膜磁気ディスク及び協働する磁気変換素子ヘッドとの接触のための潤滑剤トップコートに関する。本発明は高い結合潤滑剤比率（bonded lube ratio)をもって潤滑剤トップコートを含んでいるテクスチャード磁気記録媒体に特に応用可能である。
【背景技術】
【０００２】
薄膜磁気記録ディスク及びディスクドライブは大量のデータを磁化可能な形態で記憶するのに従来より使用されている。操作では、ディスクが回転し始めるとディスクの表面に対してデータ変換用ヘッドがすべり始めるときに典型的なコンタクトスタート／ストップ（ＣＳＳ）法が始まる。予め定められた回転速度に達すると、ヘッドはディスクの表面から予め定められた距離で空気中に浮上し、読み出し及び書き込み動作中そこに維持される。ディスクドライブの終了動作で、ヘッドは再びディスクの表面に対してすべり始め、そして最後にディスクに接触した状態で且つディスクに押しつけて止まる。ヘッドとディスクのアセンブリーが駆動されるたびに、ヘッドの滑り表面は、停止と、ディスクの表面に対する滑動と、空気中への浮上と、ディスクの表面に対する滑動と、停止とからなる循環動作を繰り返す。
最適の一致性と予測可能性のためには、各変換素子ヘッドをそれの関連する記録表面にできるだけ接近して維持すること、即ち、ヘッドの浮上高さを最小にすること、が必要とされている。従って、関連する変換素子ヘッドの平滑な対向表面ばかりでなく、平滑な記録表面が好ましい。しかしながら、ヘッド表面及び記録表面が平滑であり過ぎると、これら表面の精密な整合は始動及び停止の位相中に過度のスティクション（stiction) とフリクション (friction) を生じさせ、従ってヘッド表面及び記録表面に摩滅を引き起こし、最後には「ヘッドクラッシュ (head crash) 」と称されるものを導く。従って、ヘッド／ディスクの減少したフリクションと変換素子の最小浮上高さという競合する目標が存在する。
これら明らかに競合する目的を扱うための従来の実施は、一般に「テクスチャリング（textruing)」と称されている技法によってヘッド／ディスク摩擦を減少させるために粗面化した記録表面を磁気ディスクに与えることを含んでいる。通常のテクスチャリング技術はディスク基体の表面を、後続の層、例えば、アンダーレイヤー、磁気層、保護オーバーコート、及び潤滑剤トップコートの付着に先立って、機械的に研磨して又はレーザーテクスチャリングしてその上にテクスチャーを付与することを包含し、基体上のテクスチャード表面は後続の付着層においても実質的に複製されることを意図している。アンダーレイヤーの表面もテクスチャーを付与されることができ、そしてこのテクスチャーは後から付着された層においても実質的に複製される。
代表的な長い記録媒体が図１に示されており、それは基体１０、代表的には、無定形ニッケル−燐（ＮｉＰ）の層をめっきされているアルミニウム（Ａｌ）合金例えばアルミニウム−マグネシウム（Ａｌ−Ｍｇ）合金を含んでいる。代替の基体としては、ガラス、ガラス−セラミック材料、及びグラファイトが挙げられる。基体１０は代表的には、その両面に後から付着された、クロム（Ｃｒ）又はＣｒ合金アンダーレイヤー１１、１１′、コバルト（Ｃｏ）系合金磁気層１２、１２′、保護オーバーコート１３、１３′、代表的にはカーボンを含有する、および、潤滑剤トップコート１４、１４′を含有している。Ｃｒアンダーレイヤー１１、１１′は複数のサブ−アンダーレイヤー１１Ａ、１１Ａ′からなる複合物として適用されることができる。Ｃｒアンダーレイヤー１１、１１′、Ｃｏ系合金磁気層１２、１２′、及び代表的にはカーボンを含有する保護オーバーコート１３、１３′は、逐次付着チャンバーを含有する装置で行われるスパッタリング技術によって付着される。通常のＡｌ合金基体はＮｉＰめっきを与えられておりそれは主にＡｌ基体の硬度を増すためでありテクスチャーを付与するのに適する表面として役立ち、テクスチャーはディスク表面上に実質的に再現される。
従来の実施によれば、潤滑剤トップコートはドライブ操作中のディスクとヘッドの界面の間の摩滅を防ぐために保護オーバーコート上に均一に適用される。保護オーバーコートの過度の摩滅はヘッドとディスクの間のフリクションを増加させ、それによって突発的な大きなドライブ故障を引き起こす。ヘッド−ディスク界面における過剰の潤滑剤はヘッドとディスク間の高いスティクションの原因となる。スティクションが過度であると、ドライブは始動することができず、そして大きな突発故障が起こる。従って、潤滑剤の厚さはスティクションとフリクションにとって最適化されなければならない。
潤滑剤トップコートに使用される通常の材料は本質的に炭素原子とフッ素原子と酸素原子からなるペルフルオロポリエーテル（ＰＦＰＥ）を含んでいる。しかしながら、本願明細書中で使用されるとき、表現「ペルフルオロポリエーテル」は、完全にはペルフルオロ化されていない基、例えば、ヒドロキシル基と結合した末端メチレン基がフッ素を含有しない場合、も包含する。潤滑剤は通常、有機溶媒の中に溶解され、塗布され、そして熱処理、紫外線（ＵＶ）照射及び浸漬のような手法によって磁気記録媒体に結合させられる。潤滑剤トップコートの性能における有意なファクターは結合潤滑剤比率であり、それは、自身に又は流動潤滑剤に結合した潤滑剤の量に対する磁気記録媒体に直接結合した潤滑剤の量の比である。望ましくは、結合潤滑剤比率は得られた磁気記録媒体のスティクション及び摩滅性能における有意な改良を実現するためには高くあるべきである。
磁気記録媒体における潤滑剤トップコートの臨界性からみて、磁気記録媒体に対する特に保護カーボンオーバーコートに対する潤滑剤トップコートの改良された均一な結合が依然必要とされている。また、高い結合潤滑剤比率を達成することができる磁気記録媒体製造におけるトップコートとして使用するための改良された潤滑剤が必要とされている。
【発明の開示】
【発明が解決しようとする課題】
【０００３】
本発明の目的は、高い結合潤滑剤比率で結合された潤滑剤トップコートを含んでいる磁気記録媒体である。
さらに、本発明の目的は、高い結合潤滑剤比率で結合することができる磁気記録媒体上の潤滑剤トップコートとして使用するための潤滑剤である。
本発明の更に別の目的、利点及びその他特徴は一部は以下の記述において説明されているであろうし、また一部は以下の開示を検討することで当業者には明らかになるであろう又は本発明の実施から学びとられるであろう。本発明の目的及び利点は請求の範囲に特に指摘されている通りに実現され得られるであろう。
【課題を解決するための手段】
【０００４】
本発明によれば、上記及びその他の目的は一部は潤滑剤トップコートを含んでいる磁気記録媒体によって達成され、前記潤滑剤トップコートはペルフルオロポリエーテルホスフェートポリマーを含有している。
本願のもう一つの発明は、磁気記録媒体を製造する方法であり、その方法は非磁性基体の上に磁気層を形成し; 任意的には、磁気層の上に保護オーバーコートを形成し; そして磁気層の上に又は存在する場合には保護オーバーコートの上に潤滑剤トップコートを形成することを含んでおり、前記潤滑剤トップコートがペルフルオロポリエーテルホスフェートポリマーを含有している。
本発明の別の目的及び利点は下記の詳細な説明から当業者には容易に明らかになるであろう。そこには、本発明の態様が本発明を実施するために最良の態様であると思われるものの単なる例示によって記載されている。認識されるであろうように、本発明はその他の及び異なる態様が可能であり、そしてその幾つかの細部は様々な明白な点で全て本発明から逸脱することなく変更可能である。それ故に、図及び記述は例証としてみなされるべきであり、限定としてみなされるべきでない。
【発明を実施するための最良の形態】
【０００５】
本発明は、磁気記録媒体に特にカーボン含有保護オーバーコートのような保護オーバーコートに高度に結合する磁気記録媒体上の潤滑剤トップコートとして有利に使用できる潤滑剤のクラスに関する。本発明の潤滑剤のクラスの特に有利な特徴は、カーボンに対するその高い親和性であり、その結果として潤滑剤はカーボン含有保護オーバーコートに緊密に付着している結合を形成する。その結果、本発明の潤滑トップコートはスティクションを望ましく減少させるが耐磨耗性及び耐久性を増加させる。
本発明によれば、ホスフェートポリマーは磁気記録媒体上に潤滑剤トップコートを形成するのに従来使用されているもののような様々なペルフルオロポリエーテルアルコール潤滑剤のどれからも生成することができる。本発明の一態様においては、ペルフルオロポリエーテルホスフェートポリマー性潤滑剤は次のような反応順序によって下記に示す構造を有して生成される
【化１】
2008257852.tif 000002
ここで、ＰＰＥＰＥ−{ＣＨ２ＯＨ}２はペルフルオロポリエーテルジオールであり、ＰＯＣＬ３はオキシ塩化燐であり、そしてａ〜ｆは約０から約１０までの整数である。
この発明は有利には、合成反応化学を調節することによって０．４を越える、更には０．９を越える結合潤滑剤比率のコントロールを可能にする一連の潤滑剤を提供する。反応時間、反応温度、及び反応の反応体比率、ＰＦＰＥアルコールとオキシ塩化燐の比、を調節することによって、得られた一連の潤滑剤から製造した磁気媒体の結合潤滑剤比率は約０．４乃至０．９を越すようにコントロールすることができる。有利なことに、本発明の潤滑剤は通常の溶媒例えば有機溶媒例えばフレオン（登録商標）又はペルフルオロヘキサンの中に可溶性である。本発明の潤滑剤はいずれか通常の手法で、例えば、通常の有機溶媒での潤滑剤溶液の中に媒体を浸漬して塗布することによって、磁気記録媒体に適用することができる。
本発明に使用される潤滑剤はペルフッ素化ポリエーテルホスフェートであり、合成反応化学は潤滑剤の最終的に磁気記録媒体に直接結合する程度をコントロールするように調節される。本発明の対象物を与えられた当業者は、それが結果に有効な変数であり直接結合の程度に影響するということを知らされた後では、合成反応化学を容易に決定することができるであろう。本発明によれば、ＰＦＰＥジオール／ＰＯＣＬ３比が低下し、そして反応温度および時間が増加すると、保護カーボンオーバーコートのような基質にポリエーテルホスフェートポリマーが直接結合する程度は増加するということが判明した。例えば、ＺＤＯＬ−４０００とＰＯＣＬ３から１／６（モル／モル）比で約７０℃の反応温度で約３０分間で反応させて製造したホスフェートポリマーは、０．９を越す結合潤滑剤比率のような高い結合度を提供する。図６参照。
本発明の態様によれば、ＺＤＯＬのような通常のペルフルオロポリエーテルアルコール化合物を例えばオキシ塩化燐と反応させて本発明の潤滑剤を製造することができる。ＺＤＯＬ（オーシモントＵＳＡ (Ausimont USA) 、ＮＪ州スローファー (Thorofare)) は、次の式を有する直鎖ペルフルオロポリエーテルジオール化合物である
【化２】
2008257852.tif 000003
式中、ｍ及びｎは独立に０又は１００迄の整数である。
ＺＤＯＬは市場の供給元から分別によって製造された約１００〜約１００００に及ぶ様々な分子量において入手可能であり、それのいずれもが本発明の実施に使用される潤滑剤を合成するのに使用できる。
当業者には、任意のペルフルオロポリエーテルアルコールを使用して本発明の実施に使用される対応ホスフェートポリマーを製造することができることが明らかになったはずである。実際、本発明に使用されるＰＦＰＥは、ＰＦＰＥ−１、ＰＦＰＥ−２、ＰＦＰＥ−３、及びＰＦＰＥ−４（デルペスコ著、ペルフルオロアルキルポリエーテルズ、ＣＲＣハンドブック  オブ  リューブリケーションアンド  トリボロジー、第III 巻、第２８７〜３０３頁、１９９４年、Ｅ．Ｒ．ブーサー編、ＣＲＣプレス、ボッカ  ラトーン、ＦＬ州（Del Pesco, Perfluoroalkylpolyethers, CRC Handbook of Lubrication and Tribology, Vol. III, pp. 287-303, 1994, Booser, E.R. ed. CRC Press, Boca Raton, FL)) を含めて、どのタイプのものであってもよい。
本発明に有効なホスフェートポリマーを合成するのに使用できるもう一つの市販のペルフルオロポリエーテルアルコール化合物はデムナム（Demnum) ＳＡ（ナガセ  アンド  カンパニー  リミテッド（Nagase & Co., Ltd.) ）であり、それは下記の構造式を有する
Ｆ（ＣＦ２ＣＦ２ＣＦ２Ｏ）ｎＣＦ２ＣＦ２ＣＨ２ＯＨ
式中、ｎは約１５〜約１００の整数である。
デムナムＳＡは約１５００〜約８０００の範囲の分子量で入手可能であり、そしてフラッシュクロマトグラフィーや蒸留のような分別技術によって約２００〜約１０，０００の分子量を得ることができる。本発明の別の態様においては、約１０００〜約５０００，例えば２０００，の平均分子量を有するデムナムＳＡを使用することができる。
本発明の潤滑剤トップコートは磁気層の上か又は通常適用されている保護オーバーコート特にカーボンオーバーコートの上かどちらかで磁気記録媒体に適用されることができる。本発明の一態様においては、潤滑剤を通常の有機溶媒例えばフレオン（登録商標）又はペルフルオロヘキサンの中に、約０．０００１％〜約１００％（重量／重量）、好ましくは、約０．００１％〜約０．５％の比率で、溶解する。代表的な磁気記録媒体、例えば、非磁性基体の両面に順次、アンダーレイヤー、磁気層、及び保護カーボンオーバーコートを付着させて構成した複合体を、潤滑剤溶液の中に沈め、次いでそれをゆっくり引き出す。本発明の実施においては、複合体を潤滑剤溶液の中に沈めるのに通常のリフター型浸漬装置を使用することができる。
当業者は所要の被覆厚を達成するように浸漬時間と引き上げ速度を容易に最適化することができる。驚くべきことに、本発明の潤滑剤、特に、約１０００から５０００の間の分子量を有する  ＰＦＰＥアルコールから製造されたもの、は約８Å〜約２５Åのような様々な厚さにおいて０．９を越す結合潤滑剤比率をもつ潤滑剤トップコートを形成することができる。
本発明の潤滑剤は極めて高い結合潤滑剤比率で均一に結合されたトップコートを特徴的に形成する。かかる高い結合潤滑剤比率という点から見ると、或る環境下では、結合された潤滑剤トープコートに任意の薄い流動潤滑剤層例えば約１Å〜約１５Åを適用してスティクション及び摩滅性能を更に向上させることが有利である。本発明に従って製造された磁気記録媒体は低い静止摩擦とＣＳＳ試験中の増加した耐久性を示す。
【実施例】
【０００６】
バイアルの中で、ＺＤＯＬ−４０００（５ｇ; ０．３１ｍｍ）とオキシ塩化燐（０．０５ｍＬ; ０．５３ｍｍ）を激しく攪拌しながら混合した。約５時間後に混合物を約７０℃に熱し約７２時間攪拌し、その後で更にオキシ塩化燐（０．２ｍＬ; ２．１ｍｍ）を加えそして混合物を約７０℃で更に約２４時間攪拌した。それから、混合物を冷却し、そしてＳｉＯ２でクロマトグラフィーにかけた。フレオンＴＦ（登録商標）による溶離は０．３ｇのオフホワイトの半固体を提供した。更にフレオンＴＡ（登録商標）による溶離は３．３ｇ（６６％）の透明油状物を生じた。起こった反応は次のように説明される。
【化３】
2008257852.tif 000004
得られたホスフェートポリマーのＦＴ−ＩＲスペクトルは図２に示されておりそして１２９２ｃｍ−１におけるホスフェートと１２００〜１０００ｃｍ−１にある炭素−フッ素はどちらも示されている。比較のために、ＺＤＯＬ−４０００のＦＴ−ＩＲスペクトルを図３に示した。
本発明の、ＺＤＯＬ−４０００潤滑剤のホスフェートポリマーは、磁気記録媒体のための潤滑剤トップコートを形成するのに従来から使用されている市販の潤滑剤であるＺＤＯＬ−４０００及びデムナムＳＰ３と比較する比較試験を受けさせられた。各ケースにおいて、磁気記録媒体は潤滑剤トップコートが異なること以外は同じ構造、即ち、基体、アンダーレイヤー、磁気層、及び保護カーボンオーバーコートを有するように製造された。図４に示された結果は本発明のホスフェートポリマー潤滑剤がＺＤＯＬ−４０００及びデムナムＳＰ３の各々と比較して優れた結合潤滑剤比率及び優れたスティクション性能を示すことを実証している。
別の比較においては、本発明に従って製造された、ＺＤＯＬ−４０００潤滑剤のホスフェートポリマーは、潤滑剤トップコートを形成するために従来から使用されている別の潤滑剤、ＨＭＷ  ＺＤＯＬ−２０００と対比して試験された。先の比較におけると同じように、潤滑剤トップコート以外は同じ構造の磁気記録媒体が比較された。本発明による磁気記録媒体は１８Å及び１９Åの潤滑剤トップコート厚を有していたが、比較媒体は１３Å、１６Åおよび１９ÅのＺＤＯＬ−２０００トップコート厚を有していた。図４に示された結果は本発明の潤滑剤トップコートが従来のＺＤＯＬ−２０００潤滑剤と比較して優れたスティクション性能を示すことを実証している。
本発明の潤滑剤トップコートは有利なことに、高い結合潤滑剤比率を達成し、そして優れたスティクション性能を示す。直接結合する潤滑剤の程度を最適化するように制御された反応化学をもってホスフェートポリマーを生成するという概念が広く様々なポリマーに応用可能であるという点において、本発明は何ら具体的タイプの潤滑剤に限定されるものではない。
本発明は磁気記録媒体の何ら具体的タイプに限定されるものではないが、基体又は後で付着された層がテクスチャー化されているもの（例えば機械的処理又はレーザー技法によって、そしてテクスチャード表面は後で付着された層の上に実質的に複製されている）を含めて様々なタイプのいずれの磁気記録媒体の上にも潤滑剤トップコートを提供するのに使用することができる。従って、本発明の潤滑剤トップコートは図１に示された磁気記録媒体上のトップコート１４として適用することができる、しかし、それに限定される必要はない。
本発明の開示においては、本発明の好ましい態様とその融通性の幾つかの例が示され説明されている。本発明はその他の様々な組合せ及び環境において使用することができ、そしてここに表されている本発明の概念の範囲内で変更又は加減することができることを理解されるべきである。
【図面の簡単な説明】
【０００７】
【図１】図１は本発明を応用できる磁気記録媒体の構造を概略的に示している。
【図２】図２は本発明のホスフェートポリマーのフーリエ変換−赤外（ＦＴ−ＩＲ）スペクトルを表している。
【図３】図３はＺＤＯＬ−４０００、市販のポリエーテルアルコール、のＦＴ−ＩＲスペクトルを表している。
【図４】図４は本発明の潤滑剤トップコートの有効性と従来の潤滑剤のそれを比較する試験の結果を示すグラフである。
【図５】図５は本発明の潤滑剤トップコートの有効性と従来の潤滑剤のそれを比較した結果を示すグラフである。
【図６】図６はＺＤＯＬ−４０００，Ｚ４０００／ＰＯＣＬ３（１：１），Ｚ４０００／ＰＯＣＬ３（１：２），Ｚ４０００／ＰＯＣＬ３（１：４）及び２４００／ＰＯＣＬ３（１：６）についての結合潤滑剤比率を示すグラフである。
【図７】図７はＰＦＰＥジオールとＰＦＰＥアルコールの混合物からペルフルオロポリエーテルホスフェートポリマーを生成することを行う反応の代表であり、ｃ〜ｆは約０から約１０までの整数である。
【図１】
2008257852.tif 000011
【図２】
2008257852.tif 000012
【図３】
2008257852.tif 000013
【図４】
2008257852.tif 000014
【図５】
2008257852.tif 000015
【図６】
2008257852.tif 000016
【図７】
2008257852.tif 000017
【手続補正書】
【提出日】平成20年4月14日(2008.4.14)
【手続補正１】
【補正対象書類名】特許請求の範囲
【補正対象項目名】全文
【補正方法】変更
【補正の内容】
【特許請求の範囲】
【請求項１】
潤滑剤トップコートを含んでおり、前記潤滑剤トップコートがペルフルオロポリエーテル（ＰＦＰＥ）ジオールとペルフルオロポリマーエーテル（ＰＦＰＥ）アルコールの混合物とオキシ塩化燐との反応、又はペルフルオロポリエーテル（ＰＦＰＥ）ジオールとオキシ塩化燐との反応によって合成されたペルフルオロポリエーテルホスフェートポリマーを含有している、磁気記録媒体。
【請求項２】
潤滑剤トップコートが本質的にペルフルオロポリエーテルホスフェートポリマーからなる、請求項１の磁気記録媒体。
【請求項３】
非磁性基体; 
非磁性基体の上のアンダーレイヤー; 
アンダーレイヤーの上の磁気層; 
磁気層の上の保護オーバーコート; 及び
保護オーバーコートの上の潤滑剤トップコート
を含んでいる、請求項１の磁気記録媒体。
【請求項４】
ＰＦＰＥが式
−ＣＦ２Ｏ−（ＣＦ２ＣＦ２Ｏ）ｎ−（ＣＦ２Ｏ）ｍ−ＣＦ２−
（式中、ｍ及びｎの各々は０又は１００までの整数である）
を有する、請求項１の磁気記録媒体。
【請求項５】
ペルフルオロポリエーテルホスフェートポリマーの末端基が式
Ｆ（ＣＦ２ＣＦ２ＣＦ２Ｏ）ｎＣＦ２ＣＦ２ＣＨ２Ｏ−
（式中、ｎは１５〜１００の整数である）のフルオロアルキルエーテル基を有する、請求項１の磁気記録媒体。
【請求項６】
ペルフルオロポリエーテルホスフェートポリマーが、潤滑剤トップコート中に含まれる全ホスフェートポリマーの量に対して０．４より大きい比で磁性記録媒体に直接結合している、請求項１の磁気記録媒体。
【請求項７】
ペルフルオロポリエーテルホスフェートポリマーが約１，０００〜約５０，０００の分子量を有する、請求項１の磁気記録媒体。
【請求項８】
非磁性基体の上に磁気層を形成し; そして磁気層の上に潤滑剤トップコートを形成し、前記潤滑剤トップコートがペルフルオロポリエーテル（ＰＦＰＥ）ジオールとペルフルオロポリマーエーテル（ＰＦＰＥ）アルコールの混合物とオキシ塩化燐との反応、又はペルフルオロポリエーテル（ＰＦＰＥ）ジオールとオキシ塩化燐との反応によって合成されたペルフルオロポリエーテルホスフェートポリマーを含有している; 
ことを含んでいる, 磁気記録媒体の製造方法。
【請求項９】
非磁性基体の上にアンダーレイヤーを形成し; 
アンダーレイヤーの上に磁気層を形成し; 
磁気層の上に保護オーバーコートを形成し; そして
保護オーバーコートの上に潤滑剤トップコートを形成する; 
ことを含んでいる、請求項８の方法。
【請求項１０】
ＰＦＰＥが式
−ＣＦ２Ｏ−（ＣＦ２ＣＦ２Ｏ）ｎ−（ＣＦ２Ｏ）ｍ−ＣＦ２−
（式中、ｍ及びｎの各々は０又は１００までの整数である）
を有する、請求項８の方法。
【請求項１１】
ペルフルオロポリエーテルホスフェートポリマーの末端基が式
Ｆ（ＣＦ２ＣＦ２ＣＦ２Ｏ）ｎＣＦ２ＣＦ２ＣＨ２Ｏ−
（式中、ｎは１５〜１００の整数である）
を有する、請求項８の方法。
【請求項１２】
磁気媒体に結合されるペルフルオロポリエーテルホスフェートポリマーの量をコントロールすることを含んでいる、請求項８の方法。
【請求項１３】
ペルフルオロポリエーテルホスフェートポリマーが、潤滑剤トップコート中に含まれる全ホスフェートポリマーの量に対して０．４より大きい比で磁性記録媒体に直接結合している、請求項１２の方法。
【請求項１４】
ペルフルオロポリエーテルホスフェートポリマーの分子量が約１，０００〜約５０，０００である、請求項１２の方法。
【請求項１５】
非磁性基体上の磁気層の複合体を形成し；そして複合体を、ホスフェートポリマーと溶媒の溶液の中に浸漬させる; ことを含んでいる、請求項８の方法。
【請求項１６】
ペルフルオロポリエーテル（ＰＦＰＥ）ジオールとペルフルオロポリマーエーテル（ＰＦＰＥ）アルコールの混合物とオキシ塩化燐との反応、又はペルフルオロポリエーテル（ＰＦＰＥ）ジオールとオキシ塩化燐との反応によって合成されたペルフルオロポリエーテルホスフェートポリマー。
【請求項１７】
ＰＦＰＥが式
−ＣＦ２Ｏ−（ＣＦ２ＣＦ２Ｏ）ｎ−（ＣＦ２Ｏ）ｍ−ＣＦ２−
（式中，ｍ及びｎの各々が０又は１００までの整数である）
によって表される、請求項１６のペルフルオロポリエーテルホスフェートポリマー。
【請求項１８】
末端基が式
Ｆ（ＣＦ２ＣＦ２ＣＦ２Ｏ）ｎＣＦ２ＣＦ２ＣＨ２Ｏ−
（式中、ｎは１５〜１００の整数である）のフルオロアルキルエーテル基
を有する、請求項１６のペルフルオロポリエーテルホスフェートポリマー。
【請求項１９】
約１，０００〜約５０，０００の分子量を有する、請求項１６のペルフルオロポリエーテルホスフェートポリマー。